(57)【要約】【課題】ガス拡散層の基材に対して多孔質材を含むペーストの染み込みを抑制することで、ガス拡散性および排水性を向上させた燃料電池用のガス拡散層の製造方法を提供する。【解決手段】燃料電池用のガス拡散層の製造方法は、；ガス拡散層の基となる炭素繊維で形成された基材を搬送ローラーによって搬送する工程と；撥水性樹脂と分散剤とを含むペーストを基材に塗布する工程と；塗布する工程の後に、基材を乾燥させる工程と；乾燥させる工程の後に、基材における搬送ローラーとの接触面とは反対側の面に、導電性を有する多孔質材を含むペーストを塗布する工程と、を備え；搬送ローラーにおける基材との接触面は、撥水性を有する。【選択図】図３
2015050073.tif 000002
【特許請求の範囲】
【請求項１】
燃料電池用のガス拡散層の製造方法であって、
前記ガス拡散層の基となる炭素繊維で形成された基材を搬送ローラーによって搬送する工程と、
撥水性樹脂と分散剤とを含むペーストを前記基材に塗布する工程と、
前記塗布する工程の後に、前記基材を乾燥させる工程と、
前記乾燥させる工程の後に、前記基材における前記搬送ローラーとの接触面とは反対側の面に、導電性を有する多孔質材を含むペーストを塗布する工程と、を備え、
前記搬送ローラーにおける前記基材との接触面は、撥水性を有する、方法。
【発明の詳細な説明】
【技術分野】
【０００１】
本発明は、燃料電池用のガス拡散層の製造方法に関する。
【背景技術】
【０００２】
反応ガス（燃料ガスおよび酸化剤ガス）を利用して電気化学反応を引き起こすことにより、物質の持つ化学エネルギーを直接電気エネルギーに変換する燃料電池が知られている。燃料電池は、一般に、膜電極接合体（以下「ＭＥＡ（Membrane Electrode Assembly）」とも呼ぶ）と、ＭＥＡを挟むように積層された一対のガス拡散層とを含む膜電極ガス拡散層接合体（以下、「ＭＥＧＡ（Membrane Electrode & Gas Diffusion Layer Assembly）」とも呼ぶ）と、ＭＥＧＡを挟むように積層された一対のセパレータと、を備える。ＭＥＡは、電解質膜の一方の表面にアノードが形成され、他方の表面にカソードが形成された構成を有している。
【０００３】
特許文献１には、グラビアロールを用いたキス方式によって導電性微粒子層を形成するための塗工液をガス拡散層の基材に塗工する場合に、基材を搬送するライン速度と、グラビアロールの周速度と、塗工液の見かけ粘度と、を調整することで、電解質の乾燥やフラッディングを抑制する燃料電池の製造方法について開示されている。また、特許文献２には、リチウムイオン二次電池等に用いられる表裏面を貫通する孔が設けられた集電体の片面にスラリーを塗工すると共に、反対側の面に接触する搬送ローラーの表面を撥液部材で構成することで、スラリーを均一に塗工する技術について開示されている。また、特許文献３には、薄膜を加圧する加圧ローラーに混合液を吹き付け、加圧ローラーを加熱することで、塗りムラ等を発生させずに薄膜に混合液を塗布する塗布装置について開示されている。
【先行技術文献】
【特許文献】
【０００４】
【特許文献１】国際公開第２０１１／０３０７２０号
【特許文献２】特開２０１１−７６８２４号公報
【特許文献３】特開２００１−３８２６８号公報
【発明の概要】
【発明が解決しようとする課題】
【０００５】
しかし、特許文献１に開示された燃料電池では、導電性微粒子層を基材に結着させるために用いられるバインダーが親水性であった場合に、塗工液の一部が基材を貫通する裏抜けという現象が発生する場合があった。また、特許文献２には、集電体に塗工されたスラリーが付着して搬送ローラーの汚染を抑制する技術について開示されているが、裏抜けの課題については何も記載されていない。また、特許文献３に開示された塗布装置についても、裏抜けの課題について考慮されていない。そのほか、燃料電池のガス拡散層の製造方法においては、製造方法の簡易化、容易化、低コスト化、省資源化、製造装置や製造設備の小型化、および、使い勝手の向上等が望まれていた。
【課題を解決するための手段】
【０００６】
本発明は、上述の課題の少なくとも一部を解決するためになされたものであり、以下の形態として実現することが可能である。
【０００７】
（１）本発明の一形態によれば、燃料電池用のガス拡散層の製造方法が提供される。このガス拡散層の製造方法は、前記ガス拡散層の基となる炭素繊維で形成された基材を搬送ローラーによって搬送する工程と；撥水性樹脂と分散剤とを含むペーストを前記基材に塗布する工程と；前記塗布する工程の後に、前記基材を乾燥させる工程と；前記乾燥させる工程の後に、前記基材における前記搬送ローラーとの接触面とは反対側の面に、導電性を有する多孔質材を含むペーストを塗布する工程と、を備え；前記搬送ローラーにおける前記基材との接触面は、撥水性を有する。この形態のガス拡散層の製造方法によれば、多孔質材を含むペーストを基材に塗布する前に親水性の撥水性樹脂と分散剤とを含むペーストを基材に塗布した場合であっても、搬送ローラーの表面が撥水性を有するため、基材における多孔質材を含むペーストが塗布された面とは反対側の面への多孔質材を含むペーストの染み込みを抑制できる。よって、燃料電池の積層方向に沿った面内透気度が大きくなり、本発明のガス拡散層を用いた燃料電池におけるガス拡散性および排水性を向上させることができる。
【０００８】
本発明は、種々の態様で実現することが可能である。例えば、上記の製造方法によって製造された燃料電池のガス拡散層、燃料電池、燃料電池のガス拡散層の製造装置、燃料電池の製造装置、これらの製造装置の制御方法を実現するコンピュータプログラム、および、そのコンピュータプログラムを記録した一時的でない記録媒体等の形態で実現することができる。
【図面の簡単な説明】
【０００９】
【図１】本発明の実施形態としての製造方法によって製造されたガス拡散層が用いられている燃料電池の概略構成を示す説明図である。
【図２】ガス拡散層５の製造方法の流れを示す説明図である。
【図３】ガス拡散層５の基材５２にＭＰＬ５４を形成する工程の概略を示す説明図である。
【図４】ガス拡散層５の製造方法における各種条件の詳細を示す説明図である。
【図５】ガス拡散層５の製造方法における各種条件の詳細を示す説明図である。
【図６】ガス拡散層５の製造方法における各種条件の詳細を示す説明図である。
【図７】作製されたガス拡散層５の詳細を示す説明図である。
【図８】作製されたガス拡散層５の詳細を示す説明図である。
【図９】作製されたガス拡散層５の詳細を示す説明図である。
【図１０】ガス拡散層５における面内透気度の測定結果を示す説明図である。
【図１１】接触角とＭＰＬペースト４０の付着面積比との関係の一例を示す説明図である。
【発明を実施するための形態】
【００１０】
Ａ．実施形態：
Ａ−１．燃料電池の構成：
図１は、本発明の実施形態としての製造方法によって製造されたガス拡散層が用いられている燃料電池の概略構成を示す説明図である。この燃料電池１０は、反応ガスとして水素と酸素との供給を受けて発電する固体高分子型燃料電池である。燃料電池１０は、複数の単セル１１が直列に積層されたスタック構造を有する。単セル１１のそれぞれは、膜電極接合体３（以降、「ＭＥＡ３」とも呼ぶ）と、２つのガス拡散層５と、一対のセパレータ８と、を備えている。
【００１１】
ＭＥＡ３は、電解質膜１と、電解質膜１の両面に形成された２つの触媒電極層２と、を備えている。電解質膜１は、湿潤状態において良好なプロトン伝導性を示す固体高分子薄膜である。電解質膜１は、例えば、ナフィオン（登録商標）などのフッ素系樹脂のイオン交換膜によって構成される。触媒電極層２のそれぞれは、水素と酸素との化学反応を促進する触媒（図示は省略）を有する。触媒電極層２のそれぞれは、触媒を担持する導電性粒子（例えば、白金担持カーボン）と、電解質膜１と同種または類似の固体電解質樹脂と、の分散溶液の乾燥塗膜として形成される。
【００１２】
ガス拡散層５のそれぞれは、ＭＥＡ３の両面に形成されている。ガス拡散層５のそれぞれは、ＭＥＡ３と接している反対側の面で、セパレータ８と接している。単セル１１が積層方向に圧縮されることで、ガス拡散層５のそれぞれは、各触媒電極層２に圧着されてＭＥＡ３と一体化している。以降、本明細書では、ガス拡散層５の触媒電極層２と対向する側の面を「電極対向面ＥＳ」と呼ぶ。
【００１３】
ガス拡散層５のそれぞれは、セパレータ８に形成されているガス流路溝８ｐを介して供給された反応ガスを触媒電極層２の全体に行き渡らせる。また、ガス拡散層５のそれぞれは、ＭＥＡ３とセパレータ８との間の導電経路として機能する。ガス拡散層５は、導電性およびガス拡散性を有する多孔質のガス拡散性基材（例えば、カーボン繊維）によって形成される。燃料電池１０の運転中には、ガス拡散層５に供給された反応ガスは、ガス拡散層５の内部の貫通細孔内を流通し、ガス拡散層５の積層方向に直交する面方向に沿って拡散されながら、触媒電極層２に到達する。
【００１４】
ガス拡散層５のそれぞれには、ＭＥＡ３と接する面に撥水層６が形成されている。撥水層６は、反応ガスの化学反応によって生成された水が反応ガスの流路を閉塞してしまうことを抑制することで、電極対向面ＥＳにおけるガス拡散性および排水性を確保する。
【００１５】
一対のセパレータ８は、導電性およびガス不透過性を有する板状部材であり、例えば、金属板によって構成される。セパレータ８のそれぞれは、ガス拡散層５のそれぞれの表面に積層して配置されている。セパレータ８のそれぞれには、反応ガスの水素または酸素が流れるガス流路溝８ｐが形成されている。
【００１６】
図示および詳細な説明は省略するが、燃料電池１０には、各単セル１１のＭＥＡ３およびガス拡散層５の外周に、反応ガス等の流体の漏洩やセパレータ８同士の短絡を防止するための絶縁性シール部が設けられる。また、各単セル１１のＭＥＡ３およびガス拡散層５の外周には、各単セル１１に反応ガスを供給するためのマニホールドが設けられる。
【００１７】
本実施形態の燃料電池１０では、単セル１１のＭＥＡ３において多量の水分が生成されるが、以下に説明する製造方法によってガス拡散層５が製造されていることによって、撥水層６に撥水性のムラが生じることが抑制され、良好な排水性が確保されている。
【００１８】
Ａ−２．ガス拡散層の製造方法：
図２は、ガス拡散層５の製造方法の流れを示す説明図である。ガス拡散層５の製造方法では、初めに、ガス拡散層５の基となるシート状の基材を準備する（ステップＳ１０）。シート状の基材は、多孔質のカーボンペーパーで構成されている。基材は、搬送ローラーで搬送され、製造方法における各種処理が施される。次に、基材の一方の面に撥水性樹脂であるＰＴＦＥ（ポリテトラフルオロエチレン）を含むＰＴＦＥペーストが塗布される（ステップＳ１２）。ＰＴＦＥペーストには、ＰＴＦＥの他に、溶媒液と親水性の分散剤とが含まれている。本実施形態では、分散剤として、ＬＩＯＮ社製のレオコール（登録商標）が用いられている。次に、ＰＴＦＥペーストが塗布された基材を乾燥させる。乾燥させた基材では、塗布されたＰＴＦＥペーストの水分が蒸発して、基材の内部にＰＴＦＥと分散剤とが残存する。
【００１９】
次に、基材にＭＰＬ（Micro Porous Layer）ペーストが塗布される（ステップＳ１６）。ＭＰＬペーストには、ＰＴＦＥと分散剤とカーボン粉末と溶媒液とが含まれている。図３は、ガス拡散層５の基材５２にＭＰＬ５４を形成する工程の概略を示す説明図である。図３には、基材５２にＭＰＬペースト４０を塗布してＭＰＬ５４を形成する塗工装置の一部と、搬送される基材５２と、が示されている。塗工装置には、塗工ヘッド３０と、基材５２に塗布されるＭＰＬペースト４０と、第１の搬送ローラー２２と、第２の搬送ローラー２６と、ＭＰＬペースト４０が塗布された基材５２を焼成する焼成炉６０と、が含まれている。基材５２は、第１の搬送ローラー２２から第２の搬送ローラー２６への方向（図３の矢印の搬送方向）へと搬送される。なお、第１の搬送ローラー２２および第２の搬送ローラー２６以外の搬送ローラーも存在し、図３では、基材５２にＰＴＦＥペーストが塗布される工程と、基材５２を乾燥させる工程と、を図示していない。第１の搬送ローラー２２に搬送される基材５２は、乾燥工程の後の基材５２が図示しない搬送ローラーによって搬送されたものである。
【００２０】
塗工ヘッド３０は、搬送された基材５２にＭＰＬペースト４０を塗布してＭＰＬ５４を形成する。第１の搬送ローラー２２の表面２３と第２の搬送ローラー２６の表面２７とは、撥水加工されて撥水性を有するように、接触角が９０度以上の撥水部材によってコーティングされている。なお、撥水性および接触角の詳細については後述する。焼成炉６０は、基材５２およびＭＰＬ５４を焼成する。ＭＰＬペースト４０が塗布される面を基材５２の塗布面とも呼ぶ。
【００２１】
基材５２にＭＰＬペースト４０が塗布されると、基材５２に残存している分散剤が親水性であるため、ＭＰＬペースト４０が基材５２の塗布面と反対側の面（裏面）へと染み込む事象（以降、「裏抜け」とも呼ぶ）が発生するおそれがある。本実施形態では、第１の搬送ローラー２２の表面２３および第２の搬送ローラー２６の表面２７が撥水性のため、ＭＰＬペースト４０の裏抜けが発生することを抑制できる。
【００２２】
基材５２にＭＰＬペースト４０が塗布されると（図４のステップＳ１６）、次に、ＭＰＬ５４が形成された基材５２が焼成される（ステップＳ１８）。基材５２が焼成されると、シート状のガス拡散層５が作製される。シート状のガス拡散層５は、所定の寸法に切られ、燃料電池１０の他の構成部材と積層されて燃料電池１０を構成する。
【００２３】
Ａ−３．ガス拡散層の評価：
本実施形態の製造方法によって得られたガス拡散層５の評価を行ない、以下、これらの評価結果を示す。図４ないし図６は、ガス拡散層５の製造方法における各種条件の詳細を示す説明図である。図４には、本実施形態におけるＭＰＬペースト４０に溶かされている各固形材料の成分比（グラム／グラム）が示されている。ＭＰＬペースト４０に溶かされている固形材料としては、カーボン粉末とＰＴＦＥとがある。例えば、単位体積あたりに、カーボン粉末が９０グラム、ＰＴＦＥが２５グラム溶かされている場合には、全体の固形材料におけるカーボン粉末の質量パーセント（質量％）は、およそ７８．２％（９０／（９０＋２５）×１００）になる。また、図４には、カーボン粉末の質量に対する分散剤の質量が示されている。例えば、カーボン粉末が９０グラム、分散剤の質量が５グラムだった場合には、カー分粉末に対する分散剤の質量％は、５．６％（５／９０）になる。
【００２４】
図５には、ＭＰＬペースト４０の物性値が示されている。図５に示すように、ＭＰＬペースト４０の粘度は、５００〜２５００（ｍＰａ・ｓ）である。ＭＰＬペースト４０の貯蔵弾性率は、５００〜５５００（Ｐａ）である。
【００２５】
図６には、ＭＰＬペースト４０を基材５２に塗布する場合の塗工条件と、基材５２およびＭＰＬ５４を焼成する焼成条件と、が示されている。塗工条件として、基材５２にＭＰＬペースト４０を単位時間当たりに吐出する量の吐出速度が６０〜９０（ｍｌ／ｍｉｎ）であり、基材５２を搬送する第１の搬送ローラー２２および第２の搬送ローラー２６の搬送速度が１．０〜１．５（ｍ／ｍｉｎ）である。焼成条件として、焼成炉６０の焼成温度が摂氏２５０〜３５０度（℃）であり、基材５２およびＭＰＬ５４を焼成する焼成時間が３〜５（ｍｉｎ）である。
【００２６】
図７ないし図９は、作製されたガス拡散層５の詳細を示す説明図である。図７には、作製されたガス拡散層５の断面が示されている。図７に示すように、本実施形態の製造方法で作製されたガス拡散層５は、撥水層６と、カーボンペーパー層１２と、ＰＴＦＥ層１４と、から構成されている。ガス拡散層５は、基材５２とＭＰＬ５４とが焼成された層である。ガス拡散層５の撥水層６は、焼成後のＭＰＬ５４と基材５２に染み込んだＭＰＬペースト４０とが形成する層である。ＰＴＦＥ層１４は、乾燥前に塗布されたＰＴＦＥペーストが焼成された層である。ＰＴＦＥ層は、カーボンペーパー層１２よりも排水性に優れる。カーボンペーパー層１２は、基材５２にＰＴＦＥペーストおよびＭＰＬペースト４０が染み込まずに焼成された層である。
【００２７】
図８には、本実施形態の製造方法により製造されたガス拡散層５（実施例）における裏面の拡大写真が示されている。図９には、比較例のガス拡散層５における裏面の拡大写真が示されている。実施例と比較例との違いは、基材５２にＭＰＬペースト４０を塗布する際に、第１の搬送ローラー２２の表面２３および第２の搬送ローラー２６の表面２７が撥水性を有する（実施例）か否か（比較例）である。図８に示すように、実施例では、基材５２に対して裏抜けが発生せずに、裏面にＭＰＬペースト４０の付着が観察されず、ＰＴＦＥ層１４がムラなく形成されている。図９に示すように、比較例では、基材５２に対して裏抜けが発生し、基材５２に対して裏抜けが発生し、裏面にＭＰＬペースト４０の付着が観察され、ＰＴＦＥ層１４にムラが発生している。そのため、実施例では、ＰＴＦＥ層１４にムラがないため、比較例と比較して、良好な排水性を有する。
【００２８】
図１０は、ガス拡散層５における面内透気度の測定結果を示す説明図である。図１０には、実施例と比較例とにおける積層方向に沿った単位面積当たりの面内透気度が示されている。ガス拡散層５において積層方向に沿った面内透気度が大きいほど、反応ガスが流通しやすいことを示している。本実施形態では、ガス拡散層５に１．８（ＭＰａ）の空気圧によって面内透気度を測定している。図１０に示すように、実施例の面内透気度は、１７．１（Ｐａ・ｓｅｃ）であり、比較例の面内透気度の６．５よりも大きい。そのため、実施例では、比較例と比較して、反応ガスが流通しやすく、ＭＰＬペースト４０の裏面への染み込みが抑制されて、裏抜けの発生が抑制されていることがわかる。
【００２９】
図１１は、接触角とＭＰＬペースト４０の付着面積比との関係の一例を示す説明図である。請求項における「撥水性を有する」とは、接触角が９０度以上であることに相当し、技術常識として、このことは知られている。図１１には、撥水性の程度を表わす指標である接触角と、基材５２の裏面の面積に対してＭＰＬペースト４０が染み出した面積の比となるＭＰＬペースト４０の付着面積比と、の関係が示されている。ＭＰＬペースト４０の面積は、図８に示す拡大写真に写る付着ムラから算出されている。図１１では、接触角ごとに、複数の実施例のサンプルの測定結果における平均値がハッチングを施した棒グラフで示され、棒グラフの上部の直線によって平均値よりも大きい値のばらつきが示されている。例えば、接触角が１００度の場合には、ＭＰＬペースト４０の付着面積比の平均値が０．０６５で、サンプルの上限値が０．１０５である。図１１に示すように、ＭＰＬペースト４０の付着面積比の平均値は、接触角が１２５度以下の場合には約０．０６５であり、接触角が１３０度の場合には０．０１５である。また、接触角が１３０度を超えると、ＭＰＬペースト４０の付着面積が０、すなわち、基材５２の裏面にＭＰＬペースト４０の付着ムラがない状態であった。そのため、接触角を１３０度以上にすることで、ＭＰＬペースト４０の裏抜けの発生をさらに抑制できるので、接触角は１３０度以上あることが好ましい。
【００３０】
以上説明したように、本実施形態における燃料電池１０のガス拡散層５の製造方法では、ガス拡散層５の基材５２が第１の搬送ローラー２２および第２の搬送ローラー２６で搬送され、基材５２にＰＴＦＥペーストが塗布された後、基材５２が乾燥させられて、基材５２の表面にＭＰＬペースト４０が塗布される。基材５２は、多孔質のカーボンペーパーで形成されている。ＰＴＦＥペーストには、撥水性樹脂であるＰＴＦＥと分散剤とが含まれている。ＭＰＬペースト４０には、ＰＴＦＥとカーボン粉末とが含まれている。第１の搬送ローラー２２の表面２３および第２の搬送ローラー２６の表面２７は、撥水性を有するように接触角が９０度以上の撥水部材によってコーティングされている。そのため、本実施形態における燃料電池１０のガス拡散層５の製造方法では、ＭＰＬペースト４０を基材５２に塗布する前に親水性のＰＴＦＥペーストを基材５２に塗布した場合であっても、第１の搬送ローラー２２の表面２３および第２の搬送ローラー２６の表面２７が撥水性を有するため、基材５２の裏面へのＭＰＬペースト４０の染み込みを抑制できる。よって、本実施形態の製造方法で作成されたガス拡散層５は、積層方向に沿って面内透気度が大きくなり、燃料電池１０におけるガス拡散性および排水性を向上させることができる。
【００３１】
Ｂ．変形例：
なお、この発明は上記の実施例や実施形態に限られるものではなく、その要旨を逸脱しない範囲において種々の態様において実施することが可能であり、例えば次のような変形も可能である。
【００３２】
上記実施形態では、図３に示すように、表面に撥水性を有する搬送ローラーが第１の搬送ローラー２２および第２の搬送ローラー２６であったが、搬送ローラーの態様についてはこれに限られず、種々変形可能である。例えば、搬送ローラーの数は１つであってもよいし、３つ以上あってもよい。また、全ての搬送ローラーの表面に撥水性が備わっていなくてもよい。
【００３３】
上記実施形態では、ガス拡散層５の撥水層６が電極対向面ＥＳ側に形成されるように燃料電池１０が積層されたが、ガス拡散層５の撥水層６がセパレータ８と接する面に形成されてもよい。また、上記実施形態の燃料電池１０では、膜電極接合体３の両側にガス拡散層５が配置されていたが、膜電極接合体３のいずれか一方の面のみにガス拡散層５が形成されてもよい。
【００３４】
上記実施形態では、撥水性樹脂としてＰＴＦＥが用いられていたが、他の撥水性樹脂が用いられてもよい。また、分散剤としては、ＬＩＯＮ社製のレオコール（登録商標）に限定されず、それ以外の他の界面活性剤等が用いられてもよい。
【００３５】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００３６】
１…電解質膜
２…触媒電極層
３…ＭＥＡ
５…ガス拡散層
６…撥水層
８…セパレータ
８ｐ…ガス流路溝
１０…燃料電池
１１…単セル
１２…カーボンペーパー層
２２…第１の搬送ローラー
２３…第１の搬送ローラーの表面
２６…第２の搬送ローラー
２７…第２の搬送ローラーの表面
３０…塗工ヘッド
４０…ＭＰＬペースト
５２…基材
５４…ＭＰＬ
６０…焼成炉
ＥＳ…電極対向面
【図１】
2015050073.tif 000003
【図２】
2015050073.tif 000004
【図３】
2015050073.tif 000005
【図４】
2015050073.tif 000006
【図５】
2015050073.tif 000007
【図６】
2015050073.tif 000008
【図７】
2015050073.tif 000009
【図１０】
2015050073.tif 000010
【図１１】
2015050073.tif 000011
【図８】
2015050073.tif 000012
【図９】
2015050073.tif 000013